(57)【要約】【課題】  磁気カードの絵柄転写を、電子写真プリンターで絵柄を形成した転写シートを用いて行う製造方法と、当該転写シートとその製造方法を提供する。【解決手段】  本発明の磁気カードの製造方法は、コアシート１１，１２と磁気テープ転写済みのオーバシート１３と、絵柄２４および磁気テープ隠蔽層２６を有する絵付け転写用転写シート２の積層体を熱圧プレスして、カード基体を一体化すると共にカード表面に絵付けする磁気カードの製造方法において、当該絵付け転写用転写シート２として、電子写真プリンターのカラートナーによる絵柄を、剥離層を有するフィルム基材面に形成し、さらに当該絵柄面に磁気テープ隠蔽層を印刷したものを使用することを特徴とする。  転写シート２の絵柄の形成は、電子写真プリンターにカラー原稿を供給してもよく、カラーデジタルデータを送信してもよい。【選択図】    図３
2006007578.tif 000002
【特許請求の範囲】
【請求項１】
コアシートと磁気テープ転写済みのオーバシートと、絵柄および磁気テープ隠蔽層を有する絵付け転写用転写シートの積層体を熱圧プレスして、カード基体を一体化すると共にカード表面に絵付けする磁気カードの製造方法において、当該絵付け転写用転写シートとして、電子写真プリンターのカラートナーによる絵柄を、剥離層を有するフィルム基材面に形成し、さらに当該絵柄面に磁気テープ隠蔽層を印刷したものを使用することを特徴とする磁気カードの製造方法。
【請求項２】
カラートナーが有機または無機顔料を含むものであることを特徴とする請求項１記載の磁気カードの製造方法。
【請求項３】
磁気カードの製造に使用する絵付け転写用転写シートであって、基材フィルム面に剥離層を有し、当該剥離層面に電子写真プリンターの有機または無機顔料を含有するカラートナー絵柄層が形成されており、さらに当該絵柄面に、磁気テープ隠蔽層が形成されていることを特徴とする転写シート。
【請求項４】
剥離層とカラートナー絵柄層との間にアンカー層を有することを特徴とする請求項３記載の転写シート。
【請求項５】
カラートナー絵柄層と磁気テープ隠蔽層との間に接着層を有することを特徴とする請求項３または請求項４記載の転写シート。
【請求項６】
磁気カード製造時における絵付け転写用転写シートの製造方法であって、電子写真プリンターにカラー原稿を供給し、当該カラー原稿に基づく絵柄を剥離層を有する基材フィルム面に形成し、当該絵柄面上に磁気テープ隠蔽層をシルクスクリーン印刷により印刷することを特徴とする転写シートの製造方法。
【請求項７】
磁気カード製造時における絵付け転写用転写シートの製造方法であって、電子写真プリンターにカラーデジタルデータを送信し、当該カラーデジタルデータに基づく絵柄を剥離層を有する基材フィルム面に形成し、当該絵柄面上に磁気テープ隠蔽層をシルクスクリーン印刷により印刷することを特徴とする転写シートの製造方法。
【発明の詳細な説明】
【技術分野】
【０００１】
本発明は、磁気カードの製造方法と転写シート等に関する。特には、表面の絵柄を転写シートから転写して絵付けする方法と当該転写シートに関するが、当該転写シートに対し電子写真方式にて絵柄を形成し、その後、カード表面に転写する製造方法に関する。
したがって、本発明の属する技術分野は、磁気カードの製造や利用の分野に関する。
【背景技術】
【０００２】
携帯可能な札入れサイズの磁気カードは、キャッシュカード、クレジットカード、銀行カード、社員証用カード、交通機関用カード、等として広範に使用されている。これらのカードは個人に携帯されて長期間使用されることから、耐久性があり、かつ美麗に表面絵付けされていることが求められる。
【０００３】
カード表面の絵付け方法としては、各種の方法が従来から行われている。
直刷り方式としては、カード基材の内側のシートとなるコアシート（表裏２枚）とその両面のオーバーシートを熱圧プレスして一体化した後、オーバーシートに転写してある磁気テープを隠蔽するための隠蔽印刷と絵柄印刷、艶出しオーバープリントを行った後、再度、熱圧プレスする方法が採用されている。
印刷にはオフセット印刷やシルクスクリーン印刷が用いられ、製版工程が必要なことと、２回プレスが必要なことから、主として数量の多いカードの製造に用いられている。
【０００４】
転写方式としては、前記コアシート（表裏２枚）と磁気テープ転写済みの表裏のオーバーシート、および絵柄を印刷した転写シートを仮接着し、その後、熱圧プレスして基材間を熱融着して接着すると共に、転写シートの絵柄をオーバーシートに転写する方式が行われていた。この転写方式は１回の熱圧プレスで済む工程上の利点がある。
しかし、転写方式による場合であっても、転写シートに対する絵柄の印刷が必要であり、製版・刷版工程、本機印刷工程が必要となる問題がある。
【０００５】
ここで、上記の直刷り方式と転写方式について図面を参照し、さらに詳細に説明することとする。図４は、従来の直刷り方式を説明する図、図５は、転写方式を説明する図、である。
【０００６】
直刷り方式の場合は、図４のように、まず、表面側コアシート１１、裏面側コアシート１２、表面側オーバーシート１３、裏面側オーバーシート１４の４層を一体にするための熱圧プレスを行う。表裏のオーバーシート１３，１４には予め、磁気テープ８，９が転写されているものである。また、裏面側コアシート１２には裏面の地色印刷１２ｃや使用上の説明等の印刷がされており、図示してないが表面側コアシート１１にも位置合わせマーク等の印刷がされているものである。これらの印刷は、オフセットまたはシルクスクリーン印刷により行われる。
【０００７】
カード基材の材料としては、一般的には硬質塩化ビニルシートやポリエチレンテレフタレート（ＰＥＴ）シート、ＰＥＴ−Ｇシートが使用されている。なお、カード基体１０の全体厚みを、規定の０．７６±０．０８ｍｍに仕上げるため、表裏コアシート１１，１２は、０．２８ｍｍ厚程度の白色シート、表裏オーバーシート１３，１４は、０．１０ｍｍ厚程度の透明シートを使用するのが、通常である。
【０００８】
熱圧プレス後、表面側オーバーシート１３面に磁気テープ８を隠蔽するための隠蔽層１３ｃ、絵柄１３ｐ、艶出しオーバープリント１３ｇの印刷が順次なされる。隠蔽層１３ｃはシルクスクリーン印刷によりされることが多く、絵柄１３ｐや艶出しオーバープリント１３ｇは、オフセットまたはシルクスクリーン印刷により行われる。この場合、艶出しオーバープリント１３ｇの表面状態では、カードの平滑性や艶が不十分であるため、印刷後、再度熱圧プレスを行うのが通常である。
【０００９】
転写方式の場合も、図５のように、カード基材材料は、直刷り方式と同様に同質の同一厚みのものが使用される。
まず、表面側コアシート１１、裏面側コアシート１２、表面側オーバーシート１３、裏面側オーバーシート１４の４層と、隠蔽層２６、絵柄層２４、アンカー層２３、剥離層２２が印刷された転写シート（ＰＥＴ基材）２を仮貼りし、その後、熱圧プレスして一体にする工程を行う。
熱圧プレス後は、隠蔽層２６、絵柄層２４、アンカー層２３、剥離層２２が表面側オーバーシート１３に転写され、磁気テープ８を隠蔽すると共に美麗な絵柄を表現し、剥離層２２は保護層の役割をも果たす。
【００１０】
表裏のオーバーシート１３，１４には予め、磁気テープ８，９が転写され、裏面側コアシートに地色印刷１２ｃや使用上の説明等の印刷がされ、表面側コアシート１１にも位置合わせマーク等の印刷がされているのは、直刷りの場合と同様である。
転写方式の場合は、１回の熱圧プレス工程で済む利点があるが、転写シートの基材フィルム２１は最後に剥離除去され、再使用できない問題がある。
【００１１】
なお、カードに対する絵付け方法に関しては、各種の先行技術があるが、本願に密接に関連する先行技術は見出せない。以下、本願に多少とも関連する特許文献を記載する。
特許文献１は、カード基材の面に、昇華性染料で画像形成することを記載しているが、染料画像の場合は、絵柄の耐光性が弱い問題がある。特許文献２は、小ロットの磁気カードに直刷りで絵柄を設けることを記載しているが、直刷りの場合は、印刷版の製造が不可欠であるという問題がある。特許文献３は、カードの表裏に転写方式で絵柄を設ける「磁気カード及びその製造方法」について記載している。特許文献４は、「カード及びその絵付け方法」に関するが、カード表面の受容層皮膜の特性について提案している。
【００１２】
【特許文献１】特開平６−８６４９号公報
【特許文献２】特開２００３−３４６１０４号公報
【特許文献３】特開平５−９２６８４号公報
【特許文献４】特願２００２−３３４５５７号
【発明の開示】
【発明が解決しようとする課題】
【００１３】
上記のように、従来の磁気カードの転写方式による製造方法では、転写シートへのオフセット印刷の際、見当合わせ、色替え、洗浄など、準備や版替えに多くの時間を要していた。しかも校了後に、改めて製版、刷版が必要であり、可変情報を印刷することも不可能であった。また、昇華転写による絵柄形成法も特許文献１のように一部実施されていたが、昇華転写は染料画像によるもので、絵柄の耐光性が問題となる場合があった。
そこで、本発明は、転写方式による磁気カード表面へ絵柄を転写する製造方法において、染料画像によらず顔料画像を転写すること、および製版、刷版、本機印刷工程を伴わない転写シートの製造と、磁気カード転写方法を研究して、本発明の磁気カードの製造方法、転写シート、転写シートの製造方法の完成に至ったものである。
【課題を解決するための手段】
【００１４】
上記課題を解決するための本発明の要旨の第１は、コアシートと磁気テープ転写済みのオーバシートと、絵柄および磁気テープ隠蔽層を有する絵付け転写用転写シートの積層体を熱圧プレスして、カード基体を一体化すると共にカード表面に絵付けする磁気カードの製造方法において、当該絵付け転写用転写シートとして、電子写真プリンターのカラートナーによる絵柄を、剥離層を有するフィルム基材面に形成し、さらに当該絵柄面に磁気テープ隠蔽層を印刷したものを使用することを特徴とする磁気カードの製造方法、にある。  上記において、カラートナーが有機または無機を含むものである、ようにすれば絵柄の耐久性を高いものにすることができる。
【００１５】
上記課題を解決するための本発明の要旨の第２は、磁気カードの製造に使用する絵付け転写用転写シートであって、基材フィルム面に剥離層を有し、当該剥離層面に電子写真プリンターの有機または無機顔料を含有するカラートナー絵柄層が形成されており、さらに当該絵柄面に、磁気テープ隠蔽層が形成されていることを特徴とする転写シート、にある。上記において、剥離層とカラートナー絵柄層との間にアンカー層を有する、ようにすれば、剥離層と絵柄層との間の接着を強固にてき、カラートナー絵柄層と磁気テープ隠蔽層との間に接着層を有する、ようにすれば、絵柄層と磁気テープ隠蔽層との間の接着を強固にできる。
【００１６】
上記課題を解決するための本発明の要旨の第３は、磁気カード製造時における絵付け転写用転写シートの製造方法であって、電子写真プリンターにカラー原稿を供給し、当該カラー原稿に基づく絵柄を剥離層を有する基材フィルム面に形成し、当該絵柄面上に磁気テープ隠蔽層をシルクスクリーン印刷により印刷することを特徴とする転写シートの製造方法、にある。
【００１７】
上記課題を解決するための本発明の要旨の第４は、磁気カード製造時における絵付け転写用転写シートの製造方法であって、電子写真プリンターにカラーデジタルデータを送信し、当該カラーデジタルデータに基づく絵柄を剥離層を有する基材フィルム面に形成し、当該絵柄面上に磁気テープ隠蔽層をシルクスクリーン印刷により印刷することを特徴とする転写シートの製造方法、にある。
【発明の効果】
【００１８】
（１）磁気カードの製造工程が短縮化され、短納期化できる。また、１面毎に可変データを有するカードの製造も可能となる。小ロットの受注に対応できる。
（２）本発明の転写シートは、剥離層面に電子写真プリンターの顔料を含有するカラートナー絵柄層が形成され、さらに磁気テープ隠蔽層が形成されているので、カードの磁気テープを隠蔽し、かつ耐久性の高い絵柄を形成できる。
（３）本発明の転写シートの製造方法は、カラー原稿またはデジタルデータを用いて絵柄を形成でき、従来のように製版、刷版工程により印刷版を製造し印刷するような工程を経ずに、刷版レスで転写シートを製造できるので、製造時間の大幅な短縮が可能である。
【発明を実施するための最良の形態】
【００１９】
本発明は、磁気カードの製造方法、転写シート、転写シートの製造方法、に関するが、以下、図面を参照して、まず、転写シートから順次説明することとする。
図１は、本発明の転写シートの断面を示す図、図２は、転写シートの製造工程を示すフローチャート、図３は、磁気カードに絵柄を転写する状態を示す断面図、である。
【００２０】
図１のように、転写シート２は、基材フィルム２１面に剥離層２２が設けられ、当該剥離層上にアンカー層２３が形成されている。アンカー層２３は、剥離層２２とトナー絵柄層２４間の密着力を高める作用をするもので、絵柄転写後に剥離層２２をカード側にとどめるためには当該層を設けるのが好ましい。ここまでの層が転写シート２の基材２０に相当する部分であって、当該基材２０を電子写真プリンターに供給してトナー絵柄層２４を設ける。剥離層２２は基材フィルム２１自体が易剥離性である場合は設けなくてもよいが、転写後は剥離層２２をカード表面側に転移させて、保護層として機能させれば、磁気カードの耐久性を高めることができて好ましい。剥離層２２は、２〜３μｍ以下の厚みに形成される。
【００２１】
剥離層２２の材料としては、剥離の際に基材フィルム２１側に付着して剥離するものと、トナー絵柄層２４側に付着するものとで材質の選定が異なるが、後者の場合は、基材フィルム２１に強固には接着しないが、自然剥離しない程度の接着力を維持する材料の選定が必要になる。通常、塩化ビニル−酢酸ビニル共重合体、エチレン−酢酸ビニル共重合体、アイオノマー樹脂、硝化綿系樹脂、環化ゴム系、アクリル系樹脂等各種の材料から選ばれる。これらに必要に応じて、可塑剤、安定剤などを添加し、溶剤あるいは希釈剤を加えて十分に混練して用いる。
アンカー層２３には、ポリ塩化ビニル樹脂、ポリ酢酸ビニル系樹脂、塩化ビニル−酢酸ビニル共重合体樹脂、アクリル系樹脂、ポリエステル系樹脂、ポリウレタン系樹脂、ポリアミド系樹脂、ゴム変成物等を使用することができる。この層は、オフセット印刷されるので、厚みは１〜２μｍ以下の僅かな厚みとなる。
【００２２】
カラートナー絵柄層２４は、電子写真プリンターにより形成されたものであり、着色顔料を含有するカラートナーによる絵柄層がプリントされる。電子写真用カラートナーについては市販の各種製品を使用することができる。カラートナーには染料を含有するものもあるが、磁気カードの絵柄として耐光性が要求されるので、着色料は顔料を主体とするトナーが好ましい。トナーはブラック（墨）にはカーボンが含まれるが、その他のトナーは有機顔料を使用しているものと見られる。
【００２３】
ここで、電子写真の画像形成について簡単に説明する。
電子写真現像方式には湿式現像方式と乾式現像方式がある。有機色素、添加剤、バインダー樹脂をイソパラフィン系石油溶剤に分散させたものを用いる方式が湿式現像方式であり、有機色素、添加剤をバインダー樹脂に分散させ粉砕して粉体として用いる方式が乾式現像方式でこの粉体をトナーという。今日では乾式現像方式が主流となっている。乾式現像方式に用いられるトナーは、有機色素、添加剤、バインダー樹脂の他にキャリアーとよばれるフェライトなどの磁性体を混合して用いる場合がある。このような２成分系ではキャリアーとの接触でトナーが帯電する。
【００２４】
カラートナー用有機色素は着色剤としての特性のほかに帯電性が要求される。有機色素は種々の官能基を色素骨格に有するが、一般的に分子構造中に電子供与性の置換基をもつと正帯電し、電子求引性の置換基をもつと負に帯電しやすい。また、これらの官能基の数によっても帯電性を制御することが可能であり、この性質が積極的に使用されている。
そのほか、（１）多色重ねをするためにトナーの透明性が高いこと、（２）バインダー樹脂との親和性が高く、溶融混和性が良好であること、（３）熱、光に対して安定で耐ブリード性が優れること、（４）分光反射率特性が良好であること、（５）耐環境特性が良好であること、などの特性が要求される。これらの特性が考慮されていることから、昇華性染料画像等よりは耐久性の高い絵柄を形成できる。
【００２５】
有機色素としては、染料と顔料があるが、透明性、着色力は染料の方が優れている。顔料の場合、粒径が大きいと透明性や着色力が劣るので、微粒子化、均一分散性が必要となる。透明性を高くするためにはカラートナーの粒子径は最短の可視光波長（４００ｎｍ）より短くする必要がある。
【００２６】
カラートナー用有機色素として、イエローはベンジジン系、モノアゾ系、ジスアゾ系、ジフェニルアミン系、アゾメチン系、ロダニン系、ピリドン系色素が知られている。マゼンタはキサンテン系、イミダゾール系、ローダミン系、キナクリドン系、ペリレン系、チオインジゴ系、アントラキノン系、モノアゾ系が知られている。シアンは銅フタロシアニンが主に用いられているが、他のフタロシアニン系顔料、トリフェニルメタンレーキ顔料、アニリンブルー、アントラキノン系色素も知られている。
【００２７】
トナーの帯電は、バインダー樹脂とキャリアーのみでも基本的には可能であるが、トナーが迅速に均一に帯電し、湿度などの環境変化にも依存しない状態にするには電荷調整剤の添加が不可欠である。黒印字用トナーにおける電荷調整剤として正帯電にはニグロシン系のアニリンブラック、負帯電にはアゾ系クロム金属錯体が使用される。これらはいずれも着色しているので、カラートナー用には無色の電荷調整剤が使用される。この正帯電用にはイミダゾリウム塩、ピリジニウム塩、負帯電にはボロン誘導体、亜鉛錯体、サリチル酸誘導体などが知られている。
【００２８】
トナー絵柄層２４の面には、磁気テープを隠蔽する通常銀色の隠蔽層２６が設けられるが、絵柄層２４と隠蔽層２６の間に、トナー絵柄層２４と隠蔽層２６の接着力を高める接着層２５を設けるのが好ましい。
【００２９】
接着層２５は、隠蔽層２６が、トナー絵柄層２４に対して密着力が弱い場合に設ける層であって、アンカー層２３と同様の機能を果たす。使用材料もアンカー層２３と同様のものを使用するが、この場合は、隠蔽層と同一の工程でシルクスクリーン印刷をするので、厚みは、１〜８μｍ程度となる。
隠蔽層２６は、オーバーシートに予め転写されている磁気テープの茶褐色の色を隠蔽するもので、白色のチタン顔料（ＴｉＯ2 ）や隠蔽力の高いアルミニウム粉末を混練したインキが使用される。
【００３０】
最終的な転写シートは、札入れサイズカード（ＩＤ−１型）の２４面付けや１６面付けの多面付けシートの転写に用いられるので、枚葉シート状である。従って、アンカー層２３以降の印刷や塗工は枚葉シートの状態で行われる。
基材フィル２１としては、厚み、１００μｍ〜２００μｍ程度の耐熱性基材が用いられる。通常、ポリエチレンテレフタレート（ＰＥＴ）フィルムが好ましく用いられる。
【００３１】
次に、転写シートの製造方法について、図２のフローチャートを参照して説明する。
剥離層２２は基材フィルム２１の全面に設けるもので、ロール状に巻かれた連続した基材フィルム面にコーティングされる（Ｓ１）。当該剥離層２２のコーティングは、前記のようにグラビア印刷やロールコートにより行われる。
剥離層２２の塗工後、基材フィルム２１は枚葉のシートに裁断される（Ｓ２）。その後、オフセット印刷によりアンカー層の印刷を行う（Ｓ３）。
【００３２】
電子写真プリンターによる顔料含有カラートナーによる絵柄層の形成は、２種の方法をとり得る。第１の方法は、通常のように、多面付け（または１面分）のカラー原稿を用意し、当該カラー原稿をアンカー層塗工済みの基材２０に複写（コピー）する通常のプリント方法である。この場合、多面付け原稿に替えて１面分だけの原稿を使用することもできる。１面分の原稿であっても、電子写真プリンターは繰り返しコピー機能を通常備えるので、多面付け絵柄の転写シートとして出力することができる（Ｓ４）。
近年の電子写真プリンターには、ＣＣＤイメージセンサを備えているので、電子写真プリンターに与えられた原稿は、当該ＣＣＤイメージセンサにより読み取られて、３色または４色（シアン、マゼンタ、イエロー、墨）に色分解される。解像度は、６００ｄｏｔｓ／２５．４ｍｍ程度まで可能である。色分解された各色の電気信号がレーザービーム光信号として感光板（またはドラム）を露光し静電画像を形成する。
【００３３】
第２の方法は、写真または被写体を撮影したカラーデジタルデータを、パーソナルコンピュータ（ＰＣ）とネットワークを介して、直接電子写真プリンターに送信する方法である。送信されたカラーデジタルデータは、メモリーに一時的に蓄積された後、予め定めたフォーマットに従い剥離層２２とアンカー層２３を有する基材２０面に、画像を出力することができる（Ｓ５）。カード１枚毎の個人情報を添付して出力することもできる。
画像データの送信は、ＴＣＰ／ＩＰ（ＬＰＤ）を使ってサーバを介し、または介さずに、Ｗｉｎｄｏｗｓマシンに接続する送信方法を採用できる。また、インターネットを介する接続も可能である。これらの方法の場合は、遠隔地からのデータの送信が可能であり、被写体を撮影したカラーデジタルデータによる場合は、写真をプリントする手間も不要となる。
【００３４】
電子写真プリンターの画像形成は良く知られているように、（１）帯電ロールによる感光体（感光ドラム）の帯電、（２）レーザ光による感光体の露光、（３）トナーによる現像、（４）被印刷体への転写、（５）定着、のプロセスで行われる。
感光ドラムが１本であっても交互に各色の露光をしてカラーコピーが可能であるが、高速の場合、４本の感光ドラムが用いられる。感光ドラムが水平に設置されている場合、垂直に設置されている場合、等各社各様の機種があるが、いずれの機種であっても構わない。感光ドラムへの露光はレーザーユニットと多面体ミラー等により行われる。
【００３５】
定着は、熱（１５０〜１８０°Ｃ程度）と圧をかけてカラートナーを被印刷体に固定する工程であるが、被印刷体がＰＥＴシートであれば、そのような熱に対して十分な耐熱性を備える。ただし、ポリ塩化ビニルやポリエチレンシートでは不十分である。
電子写真プリンターには、明度／彩度／コントラスト等の画質調整機能と、ブラック／シアン／マゼンタ／イエローのトナー濃度を微調整する機能、等を備えているので、原稿の忠実な再現や逆に演出した再現方法も可能となる。
近年、オンデマンド印刷用として高機能を備えた電子写真プリンターも開発されているが、そのような機種であっても構わない。
【００３６】
電子写真によるトナー絵柄層２４面上には、磁気テープ８を隠蔽する隠蔽層２６を印刷する（Ｓ７）が、トナー絵柄層２４と隠蔽層との接着力が弱い場合は、両者の間に接着層２５をコートするのが好ましい（Ｓ６）。隠蔽層２６には、塩化ビニル・酢酸ビニル・ビニルアルコール共重合体からなるバインダーインキが通常用いられるので、接着層２５にも当該樹脂のみからなる薄膜の層を形成することが好ましい。
【００３７】
隠蔽層２６は、オーバーシートに予め転写されている磁気テープ８の茶褐色の色を隠蔽するもので、上記のバインダー樹脂に白色のチタン顔料（ＴｉＯ2 ）や隠蔽力の高いアルミニウム粉末を混練したインキが使用される。実体はアルミニウム粉末からなるが、通称は「シルク銀」印刷等とも呼ばれている。接着層２５や隠蔽層２６はシルクスクリーン印刷によるのが高い隠蔽力を得る上で好ましい。隠蔽層２６の乾燥後の印刷厚みは、１〜４μｍ程度となる。以上の工程で、本発明の転写シートが完成する。
【００３８】
次に、本発明の磁気カードの製造方法について説明する。
磁気カードに絵柄を転写する場合は、図３の断面図のように、まず、２層のコアシート１１，１２と、その両面に予め磁気テープ８，９を転写済みのオーバーシート１３，１４を、磁気テープ８，９が外面になるように仮積みした積層体１０ｋを準備する。オーバーシート１４には、裏面絵柄５がシルクスクリーンまたはオフセット印刷により印刷されているものである。この工程は、従来方式の転写絵付け方式の場合と同様であり、カード基材の材料としては、一般的には硬質塩化ビニルシートやポリエチレンテレフタレート（ＰＥＴ）シート、ＰＥＴ−Ｇシートが使用されている。カード基体１０の全体厚みを、規定の０．７６±０．０８ｍｍに仕上げるため、表裏コアシート１１，１２は、０．２８ｍｍ厚程度の白色シート、表裏オーバーシート１３，１４は、０．１０ｍｍ厚程度の透明シートを使用するのも同様である。
【００３９】
この仮積み積層体１０ｋに絵柄を転写するには、前記のようにして製造した転写シート２を、オーバーシート１３の磁気テープ８の転写面に接するように載置し、２枚の金属プレス鏡面板Ｐの間に、仮積み積層体１０ｋを挿入し熱圧プレス加工を行う。図示してないが、オーバーシート１４側の磁気テープ９を隠蔽するために、転写シートを両面に用いる場合であっても構わない。
熱プレス条件は、例えば温度１００〜２００°Ｃ、圧力１５〜３０ｋｇ／ｃｍ2 、時間５〜２５分、好ましい特定例は、温度１５０°Ｃ、圧力２５ｋｇ／ｃｍ2 、時間１５分である。その後、圧力を保持したまま、例えば２０分以上の時間をかけて、できる限りゆっくり常温まで冷却する。
【００４０】
冷却後、転写シート２の基材フィルム２１を剥離することにより、剥離層２２は、トナー絵柄層２４側に残り、表面光沢の優れた、磁気カードを得ることができる。再プレスの必要はない。
【実施例１】
【００４１】
＜転写シートの製造＞
厚み１５０μｍのポリエチレンテレフタレート（ＰＥＴ）フィルム（Ａ４判サイズ）に、剥離インキをグラビアコートして剥離層２２を形成し、その上にアンカー層２３をオフセット印刷し、転写シート基材２０を作製した（図１参照）。
【００４２】
この転写シート基材２０に、４面付けのカード絵柄を原稿として、電子写真プリンター［ドキュセンターカラー４００（フジゼロックス株式会社製）］により、カラー絵柄をコピーして絵柄層２４を形成した。顔料系トナーには、富士ゼロックス株式会社製の専用トナーカートリッジ［Ｋ］［Ｃ］［Ｍ］［Ｙ］（商品コードＣＴ２００１６８〜ＣＴ２００１７１）を使用した。また、感光体には、富士ゼロックス株式会社社製の専用ドラムカートリッジ［Ａ１］［Ａ２］［Ａ３］［Ａ４］（商品コードＣＴ３５０１０７）を使用した。
【００４３】
この絵柄層２４の面上に、接着層２５と隠蔽層２６をシルクスクリーン印刷により印刷して転写シート２を完成した。接着層２５には、塩酢ビ系のメジウム［昭和インク株式会社製「ＶＡＨＳメジウム」］を用い、隠蔽層２６には同一のメジウムに銀ペースト（アルミ粉）を質量比で約１０％添加したものを用いた。隠蔽層２６の厚みは、５〜６μｍとなった。
【００４４】
＜転写シートによる絵柄転写＞
カードのコアシート１１，１２として、厚み０．２８ｍｍの白色硬質塩化ビニルシートを使用し、オーバーシート１３，１４として、磁気テープ８，９を転写済みであって、厚み０．１０ｍｍの透明塩化ビニルシートを使用した。コアシート１２は裏面絵柄印刷済みのものであり、コアシート１１にも位置合わせ用マーク等を印刷済みのものである。
この磁気カード基材の仮積み積層体１０ｋに、先に準備した転写シート２を隠蔽層２６が磁気テープ８面に接するように載置してから、金属プレス鏡面板Ｐ間に、材料一式を挿入して熱圧プレスした。プレス条件は、温度１５０°Ｃ、圧力２５ｋｇ／ｃｍ2 、時間１５分とした（図３参照）。これにより、美麗に絵柄が転写された磁気カード１が得られた。
【実施例２】
【００４５】
＜転写シートの製造＞
厚み１５０μｍのＰＥＴフィルム（Ａ４判サイズ）に、剥離インキをグラビアコートして剥離層２２を形成し、その上にアンカー層２３をオフセット印刷し、転写シート基材２０を作製した（図１参照）。
この転写シート基材２０に電子写真プリンター［ドキュセンターカラー４００（フジゼロックス株式会社製）］により、カラー絵柄をコピーして絵柄層２４を形成したが、絵柄は、ＰＣ（ＷｉｎｄｏｗｓＸＰ）から、カード１面分のカラーデジタルデータを４件の個人情報と共に送信する方法により形成した。Ａ４判サイズの転写シート基材２０に、４面付けの同一カード絵柄とそれぞれの個人情報が出力された転写シート２が完成した。
【００４６】
＜転写シートによる絵柄転写＞
磁気カードに対する絵柄転写は、実施例１と同一のカード基材を使用し、同一のプレス条件で行った。これにより、美麗に絵柄が転写された磁気カード１が得られた。
【００４７】
実施例１、実施例２で得られた磁気カードは、エンボス適性を備え、ＪＩＳＸ６３０５の５．８で規定する耐化学薬品性、５．１０で規定する寸法安定性等、５．１１で規定する接着性及び粘着性、の試験条件に耐えるものであった。
【図面の簡単な説明】
【００４８】
【図１】本発明の転写シートの断面を示す図である。
【図２】転写シートの製造工程を示すフローチャートである。
【図３】磁気カードに絵柄を転写する状態を示す断面図である。
【図４】従来の直刷り方式を説明する図である。
【図５】従来の転写方式を説明する図である。
【符号の説明】
【００４９】
１    磁気カード
２    転写シート
５    裏面絵柄
８，９    磁気テープ
１０    カード基体
１１，１２    コアシート
１３，１４    オーバーシート
２０    基材
２１    基材フィルム
２２    剥離層
２３    アンカー層
２４    絵柄層
２５    接着層
２６    隠蔽層
Ｐ    プレス鏡面板
【図１】
2006007578.tif 000003
【図２】
2006007578.tif 000004
【図３】
2006007578.tif 000005
【図４】
2006007578.tif 000006
【図５】
2006007578.tif 000007